(57)【要約】【課題】例えば犬等の動物のリードとして用いた場合に犬等の動物に対する制御性が良く、しかも急激な荷重が加わることによる衝撃を和らげ得る衝撃緩衝長尺構造体を提供することを目的とする。【解決手段】熱可塑性エラストマーからなる直径０．１０〜１．５ｍｍのモノフィラメントから形成された長尺構造体であり、該長尺構造体の物性が、破断伸び６０〜３５０％、１０％伸長時応力０．１〜０．８（ＣＮ／ｄｔｅｘ）、２０％伸長時の伸長回復率８０％以上のいずれも満足する。【選択図】なし【特許請求の範囲】
【請求項１】
熱可塑性エラストマーからなる直径０．１０〜１．５ｍｍのモノフィラメントから形成された長尺構造体であり、該長尺構造体の物性が、下記（１）〜（３）を満足することを特徴とする衝撃緩衝長尺構造体。
・  破断伸び（％）                  ：６０〜３５０
・  １０％伸長応力（ＣＮ／ｄｔｅｘ）：０．１〜０．８
・  ２０％伸長時の伸長回復率（％）  ：８０％以上
【請求項２】
熱可塑性エラストマーがポリエステル系エラストマーである請求項１に記載の衝撃緩衝長尺構造体。
【請求項３】
ポリエステル系エラストマーが、芳香族ジカルボン酸とグリコールとを主原料として用いられる芳香族ポリエステルをハードセグメントとし、ポリアルキレングリコールをソフトセグメントとするブロックエーテルエステル系弾性体である請求項２に記載の衝撃緩衝長尺構造体。
【発明の詳細な説明】
【技術分野】
【０００１】
本発明は、加わった衝撃を適度に緩衝することのできる長尺構造体に関するものである。本発明の長尺構造体としては、一般に紐、ロープ、コード、テープ、ベルト等と称される長尺物を言い、その態様として、典型的な事例としては、組紐および細幅織物などが包含される。
【背景技術】
【０００２】
例えば犬を散歩させる際には、犬の首輪にリード（引き紐）を接続して飼い主（人）が誘導することが通常行われている。このリードにはポリアミド繊維やポリエステル繊維製の紐等が一般に用いられており、これらの紐は丈夫で、犬を引き寄せたり制止したりするときにしっかりと誘導できる利点がある。一方で、上記ポリアミド繊維等の紐は殆ど伸びないので、犬が急に引っ張る等して瞬間的に大きな荷重が加わったときに、その衝撃が伝わって人の手首や肘に負担を与え、また犬にもダメージを与える懸念がある。
【０００３】
そこで上記衝撃を和らげる為に、伸縮性を有する紐をリードとして用いることが考えられる。伸縮性を有する紐としては、天然ゴムや合成ゴムを細長く紐状にしたゴム紐や、１乃至数本の糸ゴムを芯にして合成繊維からなる側糸で上記芯をくるむ構成の紐が知られている。また例えば特許文献１には、ゴム紐をポリアミド繊維製布帛の筒状カバーで覆ったものも提案されている（例えば特許文献１参照）。しかしこれら伸縮性紐は、急激に引っ張ったときに衝撃が起こらないものの、伸び過ぎる為に、人（飼い主）が犬の行動を制御しようにもその力が適切に伝わらないため犬を制御し難い。
【０００４】
また例えば特許文献２には、ポリアミド繊維製紐の一方端に短いゴム紐（或いはコイルスプリング）を接続して衝撃を緩和させると共に、撓ませた紐を上記ゴム紐に平行して接続して伸びすぎない様にしたものが提案されている。しかしながら、上記特許文献２のリードは、構造が複雑である上、例えばゴム紐部分をたぐり寄せて持つ等したときには効果が失われてしまうので、定められた長さでしか使用できない。
【先行技術文献】
【特許文献】
【０００５】
【特許文献１】実用新案登録第３０５５９７１号公報
【特許文献２】特開平９−１４９７４０号公報
【発明の概要】
【発明が解決しようとする課題】
【０００６】
本発明は上記背景に着目してなされたものであって、その目的は、典型的な事例として、リード（引き紐）として用いた場合に動物に対する制御性が良く、しかも急激な荷重による衝撃を和らげ得る衝撃緩衝長尺構造体を提供することにある。更には前記長尺構造体の典型的な用途事例に限らず、安全ベルトや安全紐、係留用紐等として用いた場合に、伸び過ぎず且つ適度な衝撃緩衝性を有する衝撃緩衝長尺構造体を提供することにある。
【課題を解決するための手段】
【０００７】
上記課題を解決するための手段。すなわち本発明は、熱可塑性エラストマーからなる直径０．１０〜１．５ｍｍのモノフィラメントを出発原材料として形成された長尺構造体であり、該長尺構造体の物性として、破断伸び：６０〜３５０（％）、１０％伸長時応力：０．１〜０．８（ＣＮ／ｄｔｅｘ）および２０％伸長時の伸長回復率：８０％以上を有する衝撃緩衝長尺構造体である。
【０００８】
望ましくは、熱可塑性エラストマーがポリエステル系エラストマーである衝撃緩衝長尺構造体である。
【０００９】
更に望ましくは、ポリエステル系エラストマーが、芳香族ジカルボン酸とグリコールとを主原料として用いられる芳香族ポリエステルをハードセグメントとし、ポリアルキレングリコールをソフトセグメントとするブロックエーテルエステル系弾性体である衝撃緩衝長尺構造体である。
【発明の効果】
【００１０】
本発明の衝撃緩衝長尺構造体、殊に衝撃緩衝紐またはベルト（衝撃緩衝紐類）は、適度な伸縮性を具備するので、犬等の動物のリードとして用いた場合に急激に引っ張っても衝撃が緩衝され、人及び犬等に優しく、一方で伸び過ぎることがないので、しっかりと犬等を制御することができる。また本発明の衝撃緩衝紐類は、上記リードの他、ハーネス、パラシュートの紐やベルト、高所作業時等に取り付ける安全紐帯等としても好適であり、適度に伸びて衝撃を緩衝し、伸び過ぎないので身体をしっかりと保持することができる。カーフェリー等における車輌係留用紐として用いた場合にも、フェリーの揺れ等により車輌が動いたときに、その衝撃を緩衝し、しっかりと係留保持できる。また荷造り紐として用いた場合には、弛みを生じさせずに縛ることが容易に行える。その他、結束コード、靴紐、帯締め、時計バンド、ズボン等のベルト、ストラップ、リュックサック等のカバンの紐、腰痛帯、サポーター等にも用いることができる。
【図面の簡単な説明】
【００１１】
【図１】各種原糸について、その伸び率に対する応力を示す（応力−伸び曲線）図である。
【発明を実施するための形態】
【００１２】
本発明の長尺構造体を構成する熱可塑性エラストマーからなるモノフィラメントは、上記の如く直径が０．１０ｍｍ以上であることが必要であり、直径０．１０ｍｍ未満のモノフィラメントを使用した場合は、衝撃緩衝構造体の強力が劣る懸念がある。一方、モノフィラメントの直径の上限は１．５ｍｍであり、直径１．５ｍｍ超のモノフィラメントを使用した場合は、長尺構造体に加工するときの工程通過性が悪くなるので好ましくない。
更に本発明においては前記熱可塑性エラストマーがポリエステル系エラストマーであることが好ましい。ポリエステル系エラストマーは吸水性に乏しいので、衝撃緩衝構造体をポリエステル系エラストマーのみで構成した場合、雨等によって濡れても質量増加が殆どなく、水切り性が良好である。またこのため洗浄が容易であり、清潔を保ち易い。加えてポリエステル系エラストマーはリサイクルが可能である。
【００１３】
またポリエステル系エラストマーのうちでも、芳香族ジカルボン酸とグリコールとを主原料として用いられる芳香族ポリエステルをハードセグメントとし、ポリアルキレングリコールをソフトセグメントとするブロックエーテルエステル系弾性体であることが好ましい。このブロックエーテルエステル系弾性体は、多少の伸縮性を有する一方で、伸び過ぎないという特性を示すからである。特にテレフタル酸とエチレングリコール又はテレフタル酸とブタンジオールとからなるテレフタル酸系ポリエステルをハードセグメントとし、ポリエチレングリコール、ポリテトラメチレングリコール等のポリエーテルをソフトセグメントとするものが望ましい。更にポリブチレンテレフタレートとポリテトラメチレングリコールとを共重合させたポリエーテルエステル系弾性糸は、伸長回復性が良好であり、より好ましいものとなる。
【００１４】
本発明の長尺構造体とは、一般に紐、ロープ、コード、テープ、ベルト等と称される長尺物を言い、その態様として、典型的な事例としては、組紐および細幅織物などが包含される。
【００１５】
組紐は、任意本数のフィラメントを三つ打ち、四つ打ち、六つ打ち、八つ打ち、十六打ち、二十四打ち、三十二打ち等に編組みした組紐からなる。
【００１６】
細幅織物織幅は、使用目的用途に応じて、長尺構造体の物性を適合させるために、適宜調整が可能であるが、０．３ｃｍ〜２０ｃｍ、好ましくは０．３ｃｍ〜１２ｃｍ、特に０．３ｃｍ〜６．０ｃｍとするのが好ましい。
【００１７】
本発明に係る衝撃緩衝長尺構造体、特に紐またはベルト（これらを衝撃緩衝紐類と称することがある）は瞬時移動体の瞬時移動に伴う衝撃を緩衝することができる。衝撃緩衝紐類は、固定端と瞬時移動体とを結ぶ当該衝撃緩衝紐類として、熱可塑性エラストマーからなる直径０．１０ｍｍ〜１．５ｍｍのモノフィラメントを用いた長尺構造体に形成されており、破断伸びが６０〜３５０％、１０％伸長時応力が０．１〜０．８ＣＮ／ｄｔｅｘ且つ、２０％伸長時の伸長回復率が８０％以上であるので、伸び過ぎることがなく、加わる荷重の大きさに沿って伸縮し、適度に衝撃を緩衝することができる。
【００１８】
上記「瞬時移動体」とは、例えば衝撃緩衝紐が犬のリードである場合に、犬のことを指し、この場合に上記「固定端」とは、リードを持つ人（飼い主）の手を指す。また例えば衝撃緩衝紐が高所作業時の安全紐の場合には、上記「瞬時移動体」とは人を、上記「固定端」とは安全紐を取り付ける支持部材を指し、例えば衝撃緩衝紐がカーフェリーにおける車輌係留用の紐としてのものである場合に、上記「瞬時移動体」とは車輌を、上記「固定端」とは基盤に設けられた固定用フックを指す。
【００１９】
また上記「衝撃」とは、例えば衝撃緩衝紐が犬のリードとしてのものである場合に、犬または人（飼い主）が急激に強く引っ張ったときに当該リードに加わる荷重のことであり、例えば衝撃緩衝紐が高所作業時の安全紐としてのものである場合は、足場から人が落ちたときに当該安全紐に加わる荷重のことである。
【００２０】
ところで、上述した従来技術の様にゴム紐は良好に伸縮して衝撃緩衝性に優れるものの、良く伸びるあまりに、例えばペット用のリードとして用いた場合にペットを制御し難い。この点において、本発明の衝撃緩衝構造体は、伸び過ぎることがなく、且つ加わる荷重の大きさに沿って伸縮し、適度に衝撃を緩衝する。従って、犬等の動物のリードとして用いた場合にしっかりと動物を制御することができ、且つ急に加わる荷重に対してはその衝撃が緩衝される。
【００２１】
本発明の衝撃緩衝構造体は、ゴムやスプリングを使用するのではなく、長尺構造体自身が衝撃緩衝性を有するものであり、該衝撃緩衝構造体をたぐり寄せて持っても、衝撃緩衝性，制御性が発揮される。加えてこの様に伸び過ぎず且つ適度に衝撃を緩衝できるから、例えばパラシュートの紐やベルト等としても好適であり、荷造り紐として用いた場合には梱包された中身の荷物に衝撃を与えず、且つ、その伸縮性から弛みを生じさせずに縛ることが容易に行える。
なお本発明の衝撃緩衝構造体の態様としては細幅織物や組紐等が挙げられるが、目的物の用途に応じて原糸の太さを適宜調整し、通常の細幅製織機、製紐機を用いて製織条件、製紐条件を設定して、上記の如く１０％伸張時の応力が０．１〜０．８ｃＮ／ｄｔｅｘ、２０％伸張時の伸張回復率が８０％以上の衝撃緩衝構造体に形成される。
【００２２】
本発明において、衝撃緩衝構造体が組紐あるいは細幅織物であって、該細幅織物を構成する素材が実質的に前記熱可塑性エラストマー製モノフィラメントのみで構成されたものであることが好ましい。熱可塑性エラストマー製モノフィラメントの伸縮性を良好に発揮させることができる。
【００２３】
また本発明においては、前記衝撃緩衝紐が組紐であって、該組紐が実質的に前記熱可塑性エラストマー製モノフィラメントのみで構成されたものであることが望ましい。組紐の場合は、紐を構成する糸の全てが長さ方向に対して斜めに配置したものとなるので、一部にでも熱可塑性エラストマー製モノフィラメント以外の、例えばポリアミド製糸が存在すると、これが伸縮性を阻害する懸念がある。しかしこの点において上記の如く組紐を構成する糸について実質的に全てを熱可塑性エラストマー製モノフィラメントとすることにより、所望の伸縮性を発揮させることができる。
【００２４】
なお上記「実質的に」とは、本発明の１０％伸長時応力、２０％伸長時の伸長回復率に影響を与えない範囲で、熱可塑性エラストマー製モノフィラメント以外の糸を使用しても良いという意味である。つまり、例えば細幅織物や組紐の一部に、装飾等の為の糸ゴムやコイル状ポリアミド製糸（コイル状とすることで、熱可塑性エラストマー製モノフィラメントの伸びを阻害しないようにする）等を用いたものについても、本発明に包含される。当該糸ゴム等は付随的に設けられたものに過ぎないからである。
【００２５】
本発明の衝撃緩衝長尺構造体、殊に衝撃緩衝紐類は、ポリアミド製の紐とゴム紐の間の性能を示すものである。そこで本発明の衝撃緩衝長尺構造体に用いる熱可塑性エラストマーモノフィラメントのうち、芳香族ジカルボン酸とグリコールとを主原料として用いられる芳香族ポリエステルをハードセグメントとし、ポリアルキレングリコールをソフトセグメントとするブロックエーテルエステル系弾性体からなるフィラメント（以下、これをポリエステル系エラストマーＡと称することがある）（商品名ダイヤフローラ（登録商標）、東洋紡績（株）製）について、その伸び率に対する応力を図１に示す。併せて、図１に、ポリアミド製紐の代表としてポリヘキサメチレンアジポアミド（ナイロン６６）、及びゴム紐の代表としてイソプレンゴムについて、その伸び率に対する応力を示す。なお該図１は応力−伸び曲線のグラフであり、（ａ）は上記３者の破断時の応力及び伸びが表れるようにグラフ領域を広くとったもので（上記３者の破断点は（ａ）においてそれぞれグラフの線が途切れた箇所である）、（ｂ）は（ａ）のうち低い伸び率，低い応力の領域を拡大して示したものである。
【実施例】
【００２６】
以下に具体的な実施例に基づいて本発明を詳細に説明するが、本発明はこれらの実施例に制限されるものではなく、本発明の趣旨に適合し得る範囲で変更を加えて実施することもすることが可能であり、それらはいずれも本発明の技術的範囲に包含される。
尚実施例における各性能評価は以下に記載の方法で行なった。
【００２７】
（繊度）
ＪＩＳ  Ｌ  １０１３に基づいて測定した。
【００２８】
（引張強度）
ＪＩＳ  Ｌ  １０１３に基づいて測定した。
【００２９】
（引張強さ）
ＪＩＳ  Ｌ  １０１３に基づいて測定した。
【００３０】
（破断伸び）
ＪＩＳ  Ｌ  １０１３に基づいて測定した。
【００３１】
（１０％伸長時応力）
ＪＩＳ  Ｌ  １０１３に基づいて測定した応力―伸び曲線から算出した。
【００３２】
（２０％伸長回復率）
ＪＩＳ  Ｌ  １０１３に基づいて測定した応力―伸び曲線から算出した。
【００３３】
（衝撃緩衝性の評価）
該試験方法としては、各実験例の紐の一方端に首輪装着用金具を取り付けて長さ１２０ｃｍのリードとし、このリードを体重９ｋｇの犬の首輪に装着して散歩し、その際の犬の制御性について官能評価し（制御性試験）、また犬が急激に引っ張ったときに人の手や肘に加わる衝撃の程度により衝撃緩衝性を官能評価した（衝撃緩衝性試験）。
衝撃緩衝性評価は、◎：殆ど衝撃がない、○：あまり衝撃がない、△：少し衝撃がある、×：衝撃が大きいである。
【００３４】
（制御性の評価）
該試験方法としては、各実験例の紐の一方端に首輪装着用金具を取り付けて長さ１２０ｃｍのリードとし、このリードを体重９ｋｇの犬の首輪に装着して散歩し、その際の犬の制御性について官能評価し（制御製試験）
制御性評価は、◎：非常に良好に制御できる、○：比較的良好に制御できる、△：やや制御し辛い、×：非常に制御し難いである。
【００３５】
（実施例１）
直径が０．２２ｍｍ、繊度５００ｄｔｅｘ、破断強度１．６ｃＮ／ｄｔｅｘ、破断強力８Ｎのポリエステル系エラストマーモノフィラメントを２本合糸して製紐機で八打ちの紐を作製した。得られた紐の直径は１．８ｍｍ、破断強力１１５Ｎ，破断伸び１２０％、１０％伸長時応力０．１２ｃＮ／ｄｔｅｘ、２０％伸長回復率が９８％であった。この紐を用いて、衝撃緩衝性ならびに制御性の評価をした。評価結果を表１に示す。
【００３６】
【表１】
2012244950.tif 000002
【００３７】
（実施例２）
直径が０．２２ｍｍ、繊度５００ｄｔｅｘ、破断強度１．６ｃＮ／ｄｔｅｘ、破断強力８Ｎのポリエステル系エラストマーモノフィラメントを２本合糸して製紐機で二十四打ちの角紐を作製した。得られた紐の寸法は、４．３×１．８ｍｍ、破断強力３４５Ｎ，破断伸び１３０％、１０％伸長時応力０．１１ｃＮ／ｄｔｅｘ、２０％伸長回復率が９８％であった。この紐を用いて、衝撃緩衝性ならびに制御性の評価をした。評価結果を表１に示す。
【００３８】
（実施例３）
直径が０．４６ｍｍ、繊度２１００ｄｔｅｘ、破断強度１．９ｃＮ／ｄｔｅｘ、破断強力４０Ｎのポリエステル系エラストマーモノフィラメントを用いて製紐機で八打ちの丸紐を作製した。得られた紐の直径は２．２ｍｍ、破断強力２８８Ｎ，破断伸び１１０％、１０％伸長時応力０．２５ｃＮ／ｄｔｅｘ、２０％伸長回復率が９５％であった。この紐を用いて、衝撃緩衝性ならびに制御性の評価をした。評価結果を表１に示す。
【００３９】
（実施例４）
直径が０．４６ｍｍ、繊度２１００ｄｔｅｘ、破断強度１．９ｃＮ／ｄｔｅｘ、破断強力４０Ｎのポリエステル系エラストマーモノフィラメントを用いて製紐機で二十四打ちの角紐を作製した。得られた紐の寸法は５．２×３．２ｍｍ、破断強力８６４Ｎ，破断伸び１５６％、１０％伸長時応力０．１４ｃＮ／ｄｔｅｘ、２０％伸長回復率が９８％であった。この紐を用いて、衝撃吸収性ならびに制御性の評価をした。評価結果を表１に示す。
【００４０】
（比較例１）
総繊度２３５ｄｔｅｘ／３０ｆｉｌａｍｅｎｔ、破断強度７．８ｃＮ／ｄｔｅｘ、破断強力１８Ｎのナイロン６６フィラメントを２本合糸して製紐機で二十四打ちの丸紐を作製した。得られた紐の直径は１．８ｍｍ、破断強力６９１Ｎ，破断伸び２８％、１０％伸長時応力１．６５ｃＮ／ｄｔｅｘ、２０％伸長回復率が６３％であった。この紐を用いて、衝撃緩衝性ならびに制御性の評価をした。評価結果を表１に示す。
【００４１】
（比較例２）
直径が６ｍｍのイソプレンゴムを用いて衝撃緩衝性ならびに制御性の評価をした。ゴム紐は破断強力１１３０Ｎ，破断伸び９００％、１０％伸長時応力０．０７ｃＮ／ｄｔｅｘ、２０％伸長回復率が１００％であった。このゴム紐を用いて、衝撃緩衝性ならびに制御性の評価をした。評価結果を表１に示す。
【００４２】
（実施例５）
直径が０．２５ｍｍ、繊度５５６ｄｔｅｘ、破断強度１．６ｃＮ／ｄｔｅｘ、破断強力８．９Ｎのポリエステル系エラストマーモノフィラメントを経糸に用いて、インチあたりの打ち込み本数３５本、緯糸にポリエステルマルチフィラメントをインチあたり打ち込み本数６本として細幅織機で製織し細幅の長尺織物を作成した。得られた長尺織物の幅は１０ｍｍ，破断強力１２７Ｎ，破断伸び３３０％、１０％伸長時応力０．１４ｃＮ／ｄｔｅｘ、２０％伸長回復率が９９％であった。この細幅長尺織物を用いて、衝撃緩衝性ならびに制御性の評価をした。評価結果を表２示す。
【００４３】
【表２】
2012244950.tif 000003
【００４４】
（実施例６）
直径が０．１９ｍｍ、繊度３３３ｄｔｅｘ、破断強度１．６ｃＮ／ｄｔｅｘ、破断強力５．３Ｎのポリエステル系エラストマーモノフィラメントを経糸に用いて、インチあたりの打ち込み本数１０５本、緯糸にポリエステルマルチフィラメントをインチあたり打ち込み本数２２本として細幅織機で製織し細幅の長尺織物を作成した。得られた長尺織物の幅は２５ｍｍ，破断強力５１７Ｎ，破断伸び８０％、１０％伸長時応力０．５８ｃＮ／ｄｔｅｘ、２０％伸長回復率が９５％であった。この細幅長尺織物を用いて、衝撃緩衝性ならびに制御性の評価をした。評価結果を表２に示す。
【００４５】
（実施例７）
直径が０．１９ｍｍ、繊度３３３ｄｔｅｘ、破断強度１．６ｃＮ／ｄｔｅｘ、破断強力５．３Ｎのポリエステル系エラストマーモノフィラメントを経糸に用いて、インチあたりの打ち込み本数１０５本、緯糸にポリエステルマルチフィラメントをインチあたり打ち込み本数２９本として細幅織機で製織し細幅の長尺織物を作成した。得られた長尺織物の幅は４６ｍｍ，破断強力９３７Ｎ，破断伸び７５％、１０％伸長時応力０．６５ｃＮ／ｄｔｅｘ、２０％伸長回復率が９４％であった。この細幅長尺織物を用いて、衝撃緩衝性ならびに制御性の評価をした。評価結果を表２に示す。
【００４６】
（実施例８）
直径が０．２５ｍｍ、繊度５５６ｄｔｅｘ、破断強度１．６ｃＮ／ｄｔｅｘ、破断強力８．９Ｎのポリエステル系エラストマーモノフィラメントを経糸に用いて、インチあたりの打ち込み本数８０本、緯糸にポリエステルマルチフィラメントをインチあたり打ち込み本数１８本として細幅織機で製織し細幅の長尺織物を作成した。得られた長尺織物の幅は４７ｍｍ，破断強力１２２５Ｎ，破断伸び６６％、１０％伸長時応力０．６３ｃＮ／ｄｔｅｘ、２０％伸長回復率が９２％であった。この細幅長尺織物を用いて、衝撃緩衝性ならびに制御性の評価をした。評価結果を表２に示す。
【００４７】
（比較例３）
総繊度２５５ｄｔｅｘ／３０ｆｉｌａｍｅｎｔ、破断強度７．８ｃＮ／ｄｔｅｘ、破断強力１８Ｎのナイロン６６マルチフィラメントを経糸に用いて、インチあたりの打ち込み本数４６本、緯糸にポリエステルマルチフィラメントをインチあたり打ち込み本数６本として細幅織機で製織し細幅の長尺織物を作成した。得られた長尺織物の幅は１０ｍｍ，破断強力２６１Ｎ，破断伸び２５％、１０％伸長時応力２．０ｃＮ／ｄｔｅｘ、２０％伸長回復率が４６％であった。この細幅長尺織物を用いて、衝撃緩衝性ならびに制御性の評価をした。評価結果を表２に示す。
【００４８】
得られた組紐（実施例１〜４、比較例１）及びゴム紐（比較例２）はいずれも柔軟であった。
衝撃緩衝性，制御性試験において、比較例１の紐を用いたリードでは、犬が急激に引っ張った時にショックが大きく、引き手の人間の肘に掛かる衝撃が大きく感じられた。比較例２の紐を用いたリードにおいては、犬が急激に引っ張った時に、ショックは小さく感じられたものの、伸びすぎて犬を制御することが困難であった。
これに対して実施例１〜４の紐を用いたリードでは、犬が急激に引っ張った時でも、引き手の人間の肘に掛かる衝撃が比較例１の紐（ポリアミド製紐）と比較例２の紐（ゴム紐）の中間に感じられ、衝撃緩衝性が良好であった。加えてリードが伸び過ぎるということがなく、犬の制御が困難になることはなかった。  また実施例１〜４の組紐は、このうちの最も細い実施例１（直径１．８ｍｍ）であってもその引張り破断強力が１１５Ｎあり、十分な強力を有していた。
【００４９】
更に実施例１〜４の紐を用いたリードに土を付けた後、水道水を流しながら洗ったところ、付着した土は簡単に流れ落ち、洗浄も簡単であった。これら実施例１〜４の紐は比較的太い断面円形のモノフィラメントのみで構成されていることから、フィラメントの隙間に水をあまり抱え込まず、水切り性が良く、また該フィラメントの素材であるポリエステル系エラストマーは吸水性に乏しく、該フィラメント自身にも吸水され難い。それ故、上記の如く水を噴き掛けるだけで紐の汚れを落とすことができたものと考えられ、清潔性に優れる。また実施例１〜４の紐は上記の如く水切り性に優れるので、雨などにより濡れた場合でも重量増加が殆どない。尚、実施例１〜４の紐は黒原着の非常に大きな直径（０．２２ｍｍ、０．４６ｍｍ）のモノフィラメントを使用していることから、光の反射状態が微妙に変化し、見る角度によって色調が異なり審美性に優れるものであった。加えて実施例Ｎｏ．１〜４の紐はポリエステル系エラストマーのみで構成されているので、分別の手間が不要でリサイクル性に優れる。
【００５０】
＜実施例５〜８、および比較例３＞
表２に示す如くの各原糸を用いて、シャトル織機で各種細幅織物（実施例５〜８、および比較例３）を作製した。尚、表２中の経糸の種類に関し、ポリエステル系エラストマーＡとしては商品名ダイヤフローラ（登録商標、東洋紡績（株）社製）を用い、ポリアミドとしてはナイロン６６を用いた。緯糸については実施例５〜８、および比較例３のいずれについても、ポリエステルのマルチフィラメント（５６０ｄｔｅｘ／５０フィラメント）を用いた。得られた細幅織物（実施例５〜８、および比較例３）はいずれも柔軟であった。これら実施例５〜８、および比較例３についても上記と同様の試験方法により、原糸の繊度、破断強度、破断強力、及び細幅織物の破断強力、破断伸び、１０％伸長時の応力、及び２０％伸張回復率を測定した。また衝撃緩衝性及び制御性の試験を行った。
【００５１】
衝撃緩衝性，制御性試験において、実施例５〜７の細幅織物を用いたリードでは、犬が急激に引っ張ったときの衝撃緩衝性が良好であると共に、犬の制御性も良好であった。実施例８の細幅織物を用いたリードでは、実施例５〜７の場合に比べて衝撃緩衝性がやや劣ると感じられたものの、差程の差異として感じられないものであった。また犬の制御性は良好であった。比較例３の細幅織物を用いたリードでは、犬の制御性は良好であるものの、犬が急激に引っ張ったときに衝撃が伝わり、衝撃緩衝性に劣るものであった。
【００５２】
また実施例５〜８の細幅織物は、このうちの最も幅の狭い実施例５（１０ｍｍ幅）であってもその破断強力が１２７Ｎあり、十分な強力を有していた。尚上記と同様に実施例５〜８の細幅織物においても、黒原着の非常に大きな直径（０．１９ｍｍ、０．２５ｍｍ）のモノフィラメントを使用していることから、光の反射状態が微妙に変化し、見る角度によって色調が異なり審美性に優れるものであった。
【００５３】
更に実施例５〜８の細幅織物を用いたリードに土を付けた後、水道水を流しながら洗ったところ、付着した土は流水下で比較的簡単に洗浄できた。
以上、例を挙げて本発明を具体的に説明したが、本発明はもとより上記例によって制限を受けるものではなく、本発明の趣旨に適合し得る範囲で適当に変更を加えて実施することも勿論可能であり、それらはいずれも本発明の技術的範囲に包含される。
【産業上の利用可能性】
【００５４】
本発明の衝撃緩衝長尺構造体、殊に衝撃緩衝紐類は、適度な衝撃緩衝性を有し、且つ、伸び過ぎないので、犬等の動物のリードやハーネス、パラシュートの紐や安全紐、或いはベルト等の身体を保持するための紐、車輌係留用の紐として有用である。また荷造り紐として用いた場合にも、伸び過ぎることがないので弛みなく固定できると共に、多少伸びることから結ぶ際の操作性も良い。その他、結束コード、靴紐、帯締め、時計バンド、ズボン等のベルト、縫い紐、ストラップ、リュックサック等のカバンの紐、腰痛帯、サポーター等にも用いることができる。
【図１】
2012244950.tif 000004